(57)【要約】【課題】低コストで製造でき、高密度記録が可能な追記型情報記録媒体等の提供。【解決手段】  混合無機材料で形成された記録層を基板上に有してなり、前記混合無機材料が、（Ａ）硫黄化合物と、（Ｂ）酸化珪素と、（Ｃ）金属、半金属又は半導体から選択される無機材料（ただし、前記（Ａ）硫黄化合物及び前記（Ｂ）酸化珪素とは異なる）とを含み、前記記録層における、少なくとも任意の一波長の光に対する光吸収能が、前記（Ｃ）金属、半金属又は半導体から選択される無機材料を除いてなる同厚の記録層よりも高いことを特徴とする追記型情報記録媒体である。【選択図】図１
2008234752.tif 000002
【特許請求の範囲】
【請求項１】
混合無機材料で形成された記録層を基板上に有してなり、
前記混合無機材料が、（Ａ）硫黄化合物と、（Ｂ）酸化珪素と、（Ｃ）金属、半金属又は半導体から選択される無機材料（ただし、前記（Ａ）硫黄化合物及び前記（Ｂ）酸化珪素とは異なる）とを含み、
前記記録層における、少なくとも任意の一波長の光に対する光吸収能が、前記（Ｃ）金属、半金属又は半導体から選択される無機材料を除いてなる同厚の記録層よりも高いことを特徴とする追記型情報記録媒体。
【請求項２】
更に誘電体層及び反射層を基板上に有してなる請求項１に記載の追記型情報記録媒体。
【請求項３】
（Ｃ）金属、半金属又は半導体から選択される無機材料が、（Ａ）硫黄化合物及び（Ｂ）酸化珪素を構成する元素を含む請求項１から２のいずれかに記載の追記型情報記録媒体。
【請求項４】
（Ｃ）金属、半金属又は半導体から選択される無機材料が、Ａｌ、Ａｇ、Ａｕ、Ｃｕ、Ｚｎ、Ｐｔ、Ｓｂ、Ｔｅ、Ｇｅ、Ｓｉ、Ｂｉ、Ｍｎ、Ｗ、Ｎｂ、Ｃｏ、Ｓｒ、Ｆｅ、Ｉｎ、Ｓｎ、Ｎｉ、Ｍｏ、Ｍｇ、Ｃａ、Ｐｂ及びＢａから選択される元素を少なくとも１種含む請求項１から３のいずれかに記載の追記型情報記録媒体。
【請求項５】
混合無機材料で形成されたパターン形成層を基板上に有してなり、
前記混合無機材料が、（Ａ）硫黄化合物と、（Ｂ）酸化珪素と、（Ｃ）金属、半金属又は半導体から選択される無機材料（ただし、前記（Ａ）硫黄化合物及び前記（Ｂ）酸化珪素とは異なる）とを含み、
前記パターン形成層における、少なくとも任意の一波長の光に対する光吸収能が、前記（Ｃ）金属、半金属又は半導体から選択される無機材料を除いてなる同厚の記録層よりも高く、
前記パターン形成層が凹状パターンを有してなることを特徴とするマスター基板。
【請求項６】
基板が、石英基板又はシリコン基板である請求項５に記載のマスター基板。
【請求項７】
（Ｃ）金属、半金属又は半導体から選択される無機材料が、（Ａ）硫黄化合物及び（Ｂ）酸化珪素を構成する元素を含む請求項５から６のいずれかに記載のマスター基板。
【請求項８】
（Ｃ）金属、半金属又は半導体から選択される無機材料が、Ａｌ、Ａｇ、Ａｕ、Ｃｕ、Ｚｎ、Ｐｔ、Ｓｂ、Ｔｅ、Ｇｅ、Ｓｉ、Ｂｉ、Ｍｎ、Ｗ、Ｎｂ、Ｃｏ、Ｓｒ、Ｆｅ、Ｉｎ、Ｓｎ、Ｎｉ、Ｍｏ、Ｍｇ、Ｃａ、Ｐｂ及びＢａから選択される元素を少なくとも１種含む請求項５から７のいずれかに記載のマスター基板。
【発明の詳細な説明】
【技術分野】
【０００１】
本発明は、追記型（ＷＯＲＭ:Write  Once  Read  Many）情報記録媒体（以下「追記型光記録媒体」と称することがある。）、及び読み取り専用媒体（ＲＯＭ:Read  Only  Memory）用やナノインプリント用のマスター基板に関する。
【背景技術】
【０００２】
レーザ光の照射により不可逆な記録マークが形成され、書換不能である追記型情報記録媒体は、セキュリティに優れるという利点がある。次世代の追記型光情報記録媒体としては、より高密度記録が可能であり、より低コストで製造可能なものが望まれている。
ところで、前記高密度記録は、記録マークの微小化、記録マーク間距離の狭ピッチ化によって実現できる。数百ギガバイト、テラバイトの大容量が要求される次世代の光情報記録媒体においては、数十ナノメートルのサイズの微小な記録マークが必要となってくる。高密度記録を可能とする追記型情報記録媒体を低コストで製造するには、マスター基板の低コスト化、該追記型情報記録媒体自体の低コスト化が必要となってくる。
【０００３】
しかしながら、情報記録媒体用として、あるいはナノインプリント用としてのマスター基板（元型、モールド）は、微細な構造体を作製する必要から、近年では、半導体微細加工における電子線描画装置を用いた光リソグラフィが利用されてきたが、電子線描画による微細加工では真空を要することから電子線描画装置自体が高価となり、またそのメンテナンスにもコストがかかる上、作製される前記微細な構造体の大きさが前記電子線描画装置等の性能に依存してしまうという問題がある。
また、追記型光情報記録媒体においては、記録層に相変化材料や色素材料が用いられているが、一般にこれらの材料は比較的高価であり、これらの材料を用いた場合、追記型情報記録媒体自体のコストが高くなるという問題がある。更に、特に最もよく知られている色素材料は書込みによる記録マークが鮮明でなく、高密度記録に不向きであるという問題もある。
【０００４】
もし仮に、前記マスター基板をより低コストに作製できれば、前記追記型情報記録媒体の低コスト化を図ることができることになる。
前記マスター基板を低コストに製造可能にする技術として、熱リソグラフィが注目されている。前記熱リソグラフィとは、発熱層に光を介して熱を与え、熱を与えられた箇所の特性（光透過率、屈折率、電気伝導度、化学耐食性など）が変化することを利用した技術である。光が照射された領域の温度分布は、ガウス分布となり、その中心となる高温部の領域はスポット径と比較して１０分の１程度であり、その箇所のみ特性が変化するため、数十ナノメートルオーダーの微小パターンの形成が可能となるのである。
【０００５】
近時、このような熱リソグラフィの技術を応用してレーザ光のスポットよりも小さいピットを形成して光ディスクに応用することが、いくつか提案されてきており、そこで用いる吸熱材料として、例えば、硫化亜鉛と酸化珪素との混合物（特許文献１参照）、樹脂（特許文献２及び３参照）などが提案されている。
しかしながら、従来における熱リソグラフィの技術では、一般に光反応層と熱反応層との両方を個々に設け、前記熱反応層に微小構造体を形成しているが、前記光反応層の除去を要する用途が多いことが問題となっていた。例えば、酸化テルル（ＴｅＯｘ）をベースとした吸熱材料を用いたマスター基板の作製では、アルカリ液によるエッチングが必要となり、製造工程が煩雑となり、低コスト化できないという問題があった。また、酸化白金を吸熱材料として用いたマスター基板の作製では、レーザ光の照射による微細穴加工が必要となるが、該レーザ光の照射によって体積変化が容易に生じないことから、局所的に端部の形状がきれいな空隙（空洞、穴）を作製することができないという問題があった（非特許文献１参照）。また、前記吸熱材料として樹脂を用いた場合には、記録マークが鮮明でなく、高密度記録に適さず、また、発熱量が十分でないという問題があった。
【０００６】
したがって、低コストで製造可能なマスター基板（読み取り専用媒体用、ナノインプリント用）及びそれを用いて低コストに製造され、高密度記録が可能な追記型情報記録媒体は、未だ提供されていないのが現状である。
【０００７】
【特許文献１】特開２００５−１５８１９１号公報
【特許文献２】特開２００５−７１５６４号公報
【特許文献３】特開２００５−１００６０２号公報
【非特許文献１】K.  Kurihara,  et  al.,  Journal  of  Optics  A,  Pure  and  Applied  Optics,  vol.8(2006),  pp.S139-S143
【発明の開示】
【発明が解決しようとする課題】
【０００８】
本発明は、従来における前記問題を解決し、以下の目的を達成することを課題とする。即ち、本発明は、低コストで製造でき、微細な記録マークを形成可能で高密度記録が可能な追記型情報記録媒体、及び、微細な凹凸パターンを有し、低コストで製造可能なマスター基板（読み取り専用媒体用、ナノインプリント用）を提供することを目的とする。
【課題を解決するための手段】
【０００９】
前記課題を解決するために本発明者が鋭意検討を行った結果、以下の知見を得た。即ち、上述の熱リソグラフィの技術に用いる吸熱材料として、ＺｎＳ・ＳｉＯ２が注目されてきている。このＺｎＳ・ＳｉＯ２という材料は、硫化亜鉛（ＺｎＳ）と二酸化珪素（ＳｉＯ２）との混合材料であるが、数十ｎｍの厚みではほぼ１００％に近い高い透過率を有することから、光記録媒体の分野では相変化材料の保護層の材料として既知である。この材料を使用した保護層は、ＺｎＳ、ＳｉＯ２の粒子を一定割合で混合し、焼結して得たスパッタリングターゲットを用いてＲＦスパッタリング法により形成される。従来においては、このＺｎＳ・ＳｉＯ２は、主として相変化材料の保護層の材料としてしか利用されておらず、このＺｎＳ・ＳｉＯ２自体を、記録層の材料として利用しようとする研究乃至開発されていなかった。また、マスター基板におけるパターン形成層の材料としても研究乃至開発されていなかった。しかしながら、本発明者が鋭意検討を行った結果、このＺｎＳ・ＳｉＯ２に所定の添加物を加えると、該材料の光吸収能を高めることができ、レーザ光の照射により体積変化（膨張乃至空隙）を生じさせることができ、低コストで、追記型情報記録媒体の記録層における記録マークの形成乃至マスター基板のパターン形成層における凹凸パターンの形成が可能であるという画期的な知見を得た。本発明は、この画期的な前記知見に基づくものであり、前記課題を解決するための手段は以下の通りである。即ち、
【００１０】
＜１＞  混合無機材料で形成された記録層を基板上に有してなり、
前記混合無機材料が、（Ａ）硫黄化合物と、（Ｂ）酸化珪素と、（Ｃ）金属、半金属又は半導体から選択される無機材料（ただし、前記（Ａ）硫黄化合物及び前記（Ｂ）酸化珪素とは異なる）とを含み、
前記記録層における、少なくとも任意の一波長の光に対する光吸収能が、前記（Ｃ）金属、半金属又は半導体から選択される無機材料を除いてなる同厚の記録層よりも高いことを特徴とする追記型情報記録媒体である。
該＜１＞の追記型情報記録媒体では、前記記録層が特定の前記混合無機材料で形成されているので、ある程度の光吸収能を有し、その結果、レーザ光が該記録層に照射された際、その照射部において局所的に高温となり、局所的な体積変化が容易に生ずる（膨張乃至空隙の発生する）。その結果、レーザ光の照射部において、膨張（微小な空隙を含む）乃至空隙（窪み、空洞、穴など）としての記録マークが容易にかつ効率的に形成される。該記録マークは記録する情報に対応したものであり、前記＜１＞の追記型情報記録媒体では、微細な記録マークを形成可能であるため、高密度化記録に適しており、また、比較的低コストに製造可能である。
【００１１】
＜２＞  更に誘電体層及び反射層を基板上に有してなる前記＜１＞に記載の追記型情報記録媒体である。
該＜２＞の追加型情報記録媒体では、前記誘電体層及び前記反射層を有するため、これらの層がない場合に比し、信頼性が高く、しかも低コストで製造可能である。
＜３＞  （Ｃ）金属、半金属又は半導体から選択される無機材料が、（Ａ）硫黄化合物及び（Ｂ）酸化珪素を構成する元素を含む前記＜１＞から＜２＞のいずれかに記載の追記型情報記録媒体である。
該＜３＞の追記型情報記録媒体では、前記記録層中の前記Ｃ成分が前記Ａ成分及び／又は前記Ｂ成分の構成元素と同一元素を含むことにより、レーザ光が照射される前記記録層の箇所において、明瞭な体積変化が生じ（膨張乃至空隙が発生し）、記録する情報に対応した記録マークを滑らかに形成でき、信号品質を向上させることができる。
＜４＞  （Ｃ）金属、半金属又は半導体から選択される無機材料が、Ａｌ、Ａｇ、Ａｕ、Ｃｕ、Ｚｎ、Ｐｔ、Ｓｂ、Ｔｅ、Ｇｅ、Ｓｉ、Ｂｉ、Ｍｎ、Ｗ、Ｎｂ、Ｃｏ、Ｓｒ、Ｆｅ、Ｉｎ、Ｓｎ、Ｎｉ、Ｍｏ、Ｍｇ、Ｃａ、Ｐｂ及びＢａから選択される元素を少なくとも１種含む前記＜１＞から＜３＞のいずれかに記載の追記型情報記録媒体である。
該＜４＞の追記型情報記録記録媒体では、前記記録層がレーザ光の照射を受けると、該レーザ光を効率的に吸収し、該レーザ光の照射箇所において効率的に体積変化が生じ（膨張乃至空隙が発生し）、効率的に微細な記録マークを形成可能であり、その結果、高密度記録が可能であり、しかも低コストで製造可能である。
【００１２】
＜５＞  混合無機材料で形成されたパターン形成層を基板上に有してなり、
前記混合無機材料が、（Ａ）硫黄化合物と、（Ｂ）酸化珪素と、（Ｃ）金属、半金属又は半導体から選択される無機材料（ただし、前記（Ａ）硫黄化合物及び前記（Ｂ）酸化珪素とは異なる）とを含み、
前記パターン形成層における、少なくとも任意の一波長の光に対する光吸収能が、前記（Ｃ）金属、半金属又は半導体から選択される無機材料を除いてなる同厚のパターン形成層よりも高く、
前記パターン形成層が凹状パターンを有してなることを特徴とするマスター基板である。
該＜５＞のマスター基板は、前記パターン形成層が特定の前記混合無機材料で形成されているので、ある程度の光吸収能を有し、その結果、レーザ光が該パターン形成層に照射された際、その照射部において局所的に高温となり、体積変化が容易に生じ、凹状パターン（窪み、穴等によるパターン）が容易にかつ効率的に形成される。該凹状パターンは微細であるため、該マスター基板は、読取り専用媒体（ＲＯＭ）やナノインプリントのマスターとして好適であり、しかも比較的低コストに製造可能である。
【００１３】
＜６＞  基板が、石英基板又はシリコン基板である前記＜５＞に記載のマスター基板である。
該＜６＞のマスター基板は、その基板として、石英基板又はシリコン基板を使用するので、炭化珪素（ＳｉＣ）基板やチタニア基板よりもエッチングされ難く、低コストである。
＜７＞  （Ｃ）金属、半金属又は半導体から選択される無機材料が、（Ａ）硫黄化合物及び（Ｂ）酸化珪素を構成する元素を含む前記＜５＞から＜６＞のいずれかに記載のマスター基板である。
該＜７＞のマスター基板では、前記パターン形成層中の前記Ｃ成分が前記Ａ成分及び／又は前記Ｂ成分の構成元素と同一元素を含むことにより、レーザ光が照射される前記パターン形成層の箇所において、容易に穴乃至窪みが形成され、その結果、凹凸パターンが形成され、マスター基板として機能するためのパターンを滑らかに形成でき、パターン精度を向上させることができる。
＜８＞  （Ｃ）金属、半金属又は半導体から選択される無機材料が、Ａｌ、Ａｇ、Ａｕ、Ｃｕ、Ｚｎ、Ｐｔ、Ｓｂ、Ｔｅ、Ｇｅ、Ｓｉ、Ｂｉ、Ｍｎ、Ｗ、Ｎｂ、Ｃｏ、Ｓｒ、Ｆｅ、Ｉｎ、Ｓｎ、Ｎｉ、Ｍｏ、Ｍｇ、Ｃａ、Ｐｂ及びＢａから選択される元素を少なくとも１種含む前記＜５＞から＜７＞のいずれかに記載のマスター基板である。
このため、該＜８＞のマスター基板は、前記パターン形成層がレーザ光の照射を受けると、該レーザ光を効率的に吸収し、該レーザ光の照射箇所において効率的に穴乃至窪みが形成され、その結果、前記凹凸パターンが効率的に形成でき、低コストで高精度のマスター基板が製造可能である。
【００１４】
＜９＞  （Ａ）硫黄化合物と、（Ｂ）酸化珪素と、（Ｃ）金属、半金属又は半導体から選択される無機材料との組成比が、４０〜８５：１０〜３０：５〜４０である前記＜１＞から＜４＞のいずれかに記載の追記型情報記録媒体である。
このため、該＜９＞の追記型情報記録媒体は、前記記録層にレーザ光を照射すると、該レーザ光の照射箇所において効率的に体積変化が生じ（膨張乃至空隙が発生し）、該レーザ光の照射箇所に、記録する情報に対応した記録マークが効率よくかつ微細に形成される。
＜１０＞  （Ａ）硫黄化合物と、（Ｂ）酸化珪素と、（Ｃ）金属、半金属又は半導体から選択される無機材料との組成比が、４０〜８５：１０〜３０：５〜４０である前記＜５＞から＜８＞のいずれかに記載のマスター基板である。
このため、該＜１０＞のマスター基板は、前記パターン形成層にレーザ光を照射すると、該レーザ光の照射箇所において穴乃至窪みが形成され、その結果、凹凸パターンが効率よくかつ微細に形成される。
【発明の効果】
【００１５】
本発明によると、従来における前記問題を解決することができ、低コストで製造でき、微細な記録マークを形成可能で高密度記録が可能な追記型情報記録媒体、及び微細な凹凸パターンを有し、低コストで製造可能なマスター基板（読み取り専用媒体用、ナノインプリント用）を提供することができる。
【発明を実施するための最良の形態】
【００１６】
（追記型情報記録媒体及びマスター基板）
本発明の追記型情報記録媒体は、基板上に、記録層を少なくとも有してなり、必要に応じて適宜選択したその他の層、例えば、誘電体層（例えば、下部誘電体層、上部誘電体層など）、反射層、保護層、などを有してなる。
なお、本発明の追記型情報記録媒体は、特に前記記録層に特徴があり、該記録層以外の基板、前記その他の層などの構成としては、公知のものの中から適宜選択することができる。前記構成としては、前記基板上に、反射層、下部誘電体層、記録層、上部誘電体層、保護層をこの順に積層してなる構成などが挙げられ、例えば、特開２００６−２９４２１４号公報などに記載を参考にすることができる。
【００１７】
前記記録層、前記反射層、前記誘電体層などの形成方法としては、特に制限はなく、目的に応じて適宜選択することができ、例えば、スパッタリング法、抵抗線加熱法、電子ビーム蒸着法、ＣＶＤ法などが挙げられる。
前記保護層の形成方法としては、特に制限はなく、目的に応じて適宜選択することができ、例えば、スピンコート法等の塗布法などが挙げられる。また、前記保護層は、予め用意したシート状のものを貼付することにより形成してもよい。
【００１８】
また、本発明のマスター基板は、基板上に、パターン形成層を有してなり、更に必要に応じて適宜選択したその他の層を有してなる。
前記パターン形成層の形成方法としては、特に制限はなく、目的に応じて適宜選択することができ、例えば、スパッタリング法、抵抗線加熱法、電子ビーム蒸着法、ＣＶＤ法などが挙げられる。
なお、本発明のマスター基板は、特に、凹凸パターンが形成される前記パターン形成層に特徴があり、該パターン形成層以外のその他の層などの構成としては、公知のものの中から適宜選択することができる。前記構成としては、例えば、特開２００６−２９４２１４号公報などに記載を参考にすることができる。
【００１９】
＜記録層及びパターン形成層＞
前記記録層及び前記パターン形成層としては、混合無機材料で形成されていること以外は、特に制限はなく、目的に応じて適宜選択することができる。
前記記録層、パターン形成層における、少なくとも任意の一波長の光に対する光吸収能が、前記（Ｃ）金属、半金属又は半導体から選択される無機材料を除いてなる同厚の記録層、パターン形成層よりも、それぞれ高いことが必要である。この場合、該記録層を有する追記型情報記録媒体、該パターン形成層を有するマスター基板が、ある程度の光吸収能を有するので、レーザ光等の光が照射された箇所において、効率的に発熱を生じ、その熱により、体積変化（膨張乃至空隙の発生）や、穴乃至窪みが容易に生じ、前記記録層において、記録する情報に対応した微細な記録マークが効率的にかつ容易に形成可能であり、また、前記パターン形成層において、マスター基板として機能し得る微細な凹凸パターンが効率的にかつ容易に形成可能である点で有利である。
【００２０】
−混合無機材料−
前記混合無機材料としては、（Ａ）硫黄化合物と、（Ｂ）酸化珪素と、（Ｃ）金属、半金属又は半導体から選択される無機材料（ただし、前記（Ａ）硫黄化合物及び前記（Ｂ）酸化珪素とは異なる）とを含むことが必要である。
【００２１】
−−（Ａ）硫黄化合物−−
前記（Ａ）硫黄化合物（以下、単に「Ａ成分」と称することがある。）としては、特に制限はなく、目的に応じて適宜選択することができ、例えば、ＺｎＳ、ＭｎＳ、ＳｒＳ、ＣａＳ、ＢａＳ、ＣｄＳ、Ｋ２Ｓ、Ａｇ２Ｓ、Ｓ２Ｓｉ、ＧｅＳ、ＧｅＳ２、ＣｏＳ、Ｂｉ２Ｓ３、ＰｂＳ、Ｎａ２Ｓ、Ｃｕ２Ｓ、ＣｕＳ、ＦｅＳ、Ａｌ２Ｓ３、Ｓｂ２Ｓ３、ＳｍＳ、ＰｂＳ、Ｎａ２Ｓ、ＬｉＳ、ＳｉＳ、ＳｉＳ２などが挙げられる。これらは、１種単独で使用してもよいし、２種以上を併用してもよい。これらの中でも、安価でスパッタリングターゲットを入手でき、酸化珪素と混合させることで安定したＺｎＳが好ましい。
【００２２】
前記Ａ成分と、以下のＢ成分とのモル比としては、特に制限はなく、目的に応じて適宜選択することができ、例えば、６０：４０〜９０：１０であるのが好ましく、８０：２０〜８５：１５であるのが特に好ましい。
前記Ａ成分と前記Ｂ成分とのモル比が、前記数値範囲内にあると、前記Ａ成分（例えばＺｎＳ粒子）と前記Ｂ成分（例えばＳｉＯ２粒子）との各々の粒径が小さく、加工形状の滑らかさ及び鮮明さの点で有利である。前記Ａ成分（例えばＺｎＳ）のモル比が、ある程度大きい方が体積変化も大きいが、体積変化を生じる最低限の割合は６０ｍｏｌ％である。また、前記Ａ成分（例えばＺｎＳ）の割合が９０ｍｏｌ％より大きいと、成膜状態にて既に結晶としての性質が強いため、体積変化は充分大きくない上に、端部を滑らかに形成できないことがある。また、前記Ａ成分と前記Ｂ成分とのモル比が前記特に好ましい範囲内であると、滑らかに穴乃至窪みの形成が可能である点で有利である。
【００２３】
−−（Ｂ）酸化珪素−−
前記（Ｂ）酸化珪素（以下、単に「Ｂ成分」と称することがある。）は、二酸化珪素（ＳｉＯ２）、一酸化珪素（ＳｉＯ）を指すが、本発明においては、二酸化珪素（ＳｉＯ２）が主に含まれる形で成膜等して、その結果、酸素欠損により多少の一酸化珪素が含まれてもよい。
【００２４】
−−（Ｃ）金属、半金属又は半導体から選択される無機材料−−
前記（Ｃ）金属、半金属又は半導体から選択される無機材料（以下、単に「Ｃ成分」と称することがある。）としては、前記Ａ成分及び前記Ｂ成分とは異なるものであれば特に制限はなく、適宜選択することができ、例えば、Ａｌ、Ａｇ、Ａｕ、Ｃｕ、Ｚｎ、Ｐｔ、Ｓｂ、Ｔｅ、Ｇｅ、Ｓｉ、Ｂｉ、Ｍｎ、Ｗ、Ｎｂ、Ｃｏ、Ｓｒ、Ｆｅ、Ｉｎ、Ｓｎ、Ｎｉ、Ｍｏ、Ｍｇ、Ｃａ、Ｐｂ、Ｂａ、これらの合金材料などが挙げられる。具体的な化合物としては、例えば、ＺｎＭｇＴｅ、ＣｓＺｎＴｅ、ＺｎＭｇＳＳｅ、ＳｂＺｎ、ＺｎＣｒＯ４、ＺｎＺｒＯ３、ＺｎＷＯ４、ＺｎＴｉＯ３、Ｚｎ３Ｎ２、ＺｎＦ２、ＺｎＳｎＯ３、ＺｎＭｏＯ４などが挙げられる。これらは、１種単独で使用してもよいし、２種以上を併用してもよい。前記Ｃ成分は、前記Ａ成分及び前記Ｂ成分に添加された際、光吸収を生ずるものが好ましく、光吸収による発熱を効率的に生ずるものが好ましい。本発明においては、これらの中でも、前記Ａ成分及び前記Ｂ成分を構成するいずれかの元素を少なくとも含むものが好ましく、この場合、前記Ａ成分と前記Ｂ成分とによる組織化が効果的に促進され、効率よくピット（前記記録層における記録マークや、前記パターン形成層における凹状パターン（穴乃至窪み））が形成可能である点で有利である。
【００２５】
前記記録層又は前記パターン形成層を前記混合無機材料で形成する場合、該記録層又は該パターン形成層が前記Ｃ成分を含むことにより、該記録層又は該パターン形成層が光吸収性を有するようになる。この場合、該記録層又は該パターン形成層は、光反応層、熱反応層としての両方の機能を有する。また、前記Ｃ成分が上述の無機材料であると、前記Ａ成分及び前記Ｂ成分に樹脂等の有機材料を添加させた場合に比べて、十分な熱が発生し、該Ｃ成分を含む前記無機混合材料を用いて形成した前記記録層又は前記パターン形成層においては、前記Ａ成分と前記Ｂ成分とによる組織化が効果的に促進され、効率よくピット（前記記録層における記録マークや、前記パターン形成層における凹状パターン（穴乃至窪み））が形成される。
【００２６】
前記Ｃ成分は、前記Ａ成分とは異なる材料でありながら、光吸収能を高めることが可能な前記Ａ成分（例えばＺｎＳ）を構成する元素（例えばＺｎ）と同一の元素（例えばＺｎ）を含んでいること（このようなＣ成分としては例えばＺｎＴｅ）が特に好ましい。前記Ｃ成分がこのような元素を含んでいると、前記記録層又は前記パターン形成層における、体積変化（膨張乃至空隙）が生じた箇所や、凹状パターン（穴乃至窪み）が形成された箇所、即ちピット部、の形状を滑らかにすることができ、微細な記録マークを効率的にかつ容易に形成可能で低コストで製造可能な高品質の追記型情報記録媒体、あるいは、微細な凹凸パターンを効率的にかつ容易に形成可能で低コストで製造可能な高品質のマスター基板を提供することができる。また、このとき、前記Ｃ成分の含有量を変化させることにより、前記混合無機材料乃至該混合無機材料で形成された前記記録層又は前記パターン形成層における屈折率を容易に変化乃至調整することができ、該記録層又は該パターン形成層における光照射時の発熱量を変化乃至調整することができる。
【００２７】
−記録層又はパターン形成層における光吸収能−
以上のように、前記Ｃ成分である前記無機材料を前記混合無機材料中に添加することにより、前記Ａ成分と前記Ｂ成分とのみを含む材料で形成した記録層又はパターン形成層よりも、該Ａ成分及び該Ｂ成分に加えて前記Ｃ成分を更に含む前記混合無機材料で形成した前記記録層又は前記パターン形成層の方が、同厚乃至同体積で比較した場合に、より高い光吸収能を有する。このため、前記Ａ成分と前記Ｂ成分とのみを含む層乃至膜では、特にＺｎＳ・ＳｉＯ２やＳｒＳ・ＳｉＯ２などの場合には、可視光領域において光学的に透明であるが、前記Ａ成分及び前記Ｂ成分に対し、更に前記Ｃ成分を添加混合させた前記混合無機材料で形成した前記記録層又は前記パターン形成層は、可視光領域において光吸収能を有するようになる。その結果、前記Ｃ成分をも含む前記記録層又は前記パターン形成層は、レーザ光を照射すると、該レーザ光を吸収することにより、該レーザ光の照射箇所が発熱し、体積変化（膨張乃至空隙）や凹状パターン（穴乃至窪み）が形成される。本発明の追記型情報記録媒体及びマスター基板においては、前記記録層又は前記パターン形成層にレーザ光を照射すると、該レーザ光の照射箇所において、体積変化（膨張乃至空隙）や凹状パターン（穴乃至窪み）が生ずる特性を利用したものである。
前記記録層又は前記パターン形成層が光吸収能を有することは、例えば、分光エリプソメータを用いて屈折率、消衰係数を測定することにより測定することができる。
【００２８】
なお、前記体積変化は、一般に、前記レーザ光の強度が弱い場合には、曲面を有する膨張（内部に空隙が存在）として生じ、前記レーザ光の強度が強い場合には、該レーザ光のスポット中心に空隙（穴乃至窪み）として生ずる。本発明においては、前記空隙（穴乃至窪み）を「凹状パターン」と称することがある。該凹状パターン（ピット）が形成されている場合、該凹状パターンに対し、該凹状パターンが形成されていない箇所は凸状パターンになっていることになり、全体としては凹凸パターンが形成されていることにもなる。なお、追記型情報記録媒体における前記記録層には、前記凹状パターンが記録マークとして形成されていてもよいし、あるいは膨張（内部に空隙が存在）部が記録マークとして形成されていてもよい。一方、マスター基板における前記パターン形成層には、前記凹状パターンが形成されており、全体としては凹凸パターンが形成されている。なお、本発明においては、前記パターン形成層はパターンが形成された層を意味するが、説明の都合上、該パターンが形成される前の層もパターン形成層と称することがある。
【００２９】
本発明においては、前記曲面を有する膨張（内部に空隙が存在）、前記空隙（穴乃至窪み）などのピットの大きさを、５０〜９０ｎｍ程度（図２（ｂ）では直径約８０ｎｍ）程度にすることも可能であり、大容量化に好適である点で好ましい。そして、該ピットを電子線や深紫外の波長と比較して長い波長である青色（４０５ｎｍ）のレーザなどを用いて小さなサイズのピットを形成できることが特徴である。この場合、電子線描画のように真空装置を要することもなく、加工装置も低コストであり、メンテナンスも容易かつ低コストである。その結果、前記追記型情報記録媒体、前記マスター基板を比較的低コストに安定して製造することができる。
【００３０】
前記記録層又は前記パターン形成層の光吸収能には、消衰係数ｋが関係する。光吸収のある物質は、光を反射すると同時に光のエネルギーも吸収する。また、吸収される光エネルギーは、光が物質に深く侵入する量に依存する。光の吸収量は、消衰係数ｋによって求められ、吸収の度合いは以下のベールの法則により関係づけられる。
Ｉ＝Ｉ０ｅｘｐ（−αｚ）    α＝４πｋ／λ
ここで、Ｉは、物質を透過後の光強度を表し、Ｉ０は、透過前の光強度を表し、αは、吸収係数を表し、ｚは、侵入深さを表し、λは、光の波長を表す。即ち、前記記録層又は前記パターン形成層の厚みが厚くなればなどほど、光が吸収される距離が長くなり、該記録層又は該パターン形成層が光をより多く吸収し、該記録層又は該パターン形成層から出る光の強度がより小さくなる。本発明では、同じ侵入深さｚ（同厚）で比較した場合に、消衰係数ｋがより大きいときを光吸収能がより高いものと定義する。
【００３１】
前記消衰係数ｋの波長依存性は、通常、材料の種類によって異なり、例えば、可視光領域では前記消衰係数ｋが小さくても、紫外光領域では前記消衰係数ｋが大きい材料などもある。そのようなことも考慮して、レーザ光の波長も適宜選択される。
前記消衰係数ｋは、例えば、屈折率とともに分光エリプソメータを用いて測定することができる。例えば、前記Ａ成分と前記Ｂ成分とからなる、ＺｎＳ・ＳｉＯ２（モル比８０：２０）で形成した膜の前記消衰係数ｋは、波長４０５ｎｍのレーザ光を照射した場合にほぼ１×１０−３である。これに対し、前記Ａ成分及び前記Ｂ成分のみならず更に前記Ｃ成分を添加した前記混合無機材料で形成された前記記録層又は前記パターン形成層の前記消衰係数ｋは、波長４０５ｎｍのレーザ光を照射した場合に１×１０−１程度である。即ち、前記Ａ成分及び前記Ｂ成分に前記Ｃ成分を添加することにより、前記消衰係数ｋを１×１０−１程度とすることができ、青色半導体レーザ光の吸収を容易にさせることができる。なお、前記Ｃ成分として前記無機材料ではなく有機材料を用いた場合には、前記記録層又は前記パターン形成層において、前記消衰係数ｋの値が大きくすることができず、熱の発生が不十分である点で好ましくない。
前記消衰係数ｋの基準値としては、特に制限はなく、目的に応じて適宜選択することができるが、市販の赤色半導体レーザ光、青色半導体レーザ光で記録を行うという点からは、１×１０−１程度であれば充分である。
【００３２】
−レーザ光−
本発明においては、前記記録層又は前記パターン形成層に照射される光としては、特に制限はなく、目的に応じて適宜選択することができ、例えば、レーザ光が好適に挙げられる。
前記レーザ光としては、特に制限はなく、目的に応じて適宜選択することができ、例えば、可視光レーザ、深紫外レーザ、青色レーザ、赤外レーザ、フェムト秒レーザ、Ｆ２レーザ、ＡｒＦレーザ、ＫｒＦレーザなどが挙げられる。これらの中でも、多数のパルス光照射を行う安価なレーザという点では、赤色半導体レーザ、青色半導体レーザなどが好ましい。なお、レーザ光の波長に応じて、消衰係数（吸収係数）ｋの値が異なるため、それに応じた材料設計が必要となる。
【００３３】
前記レーザ光の照射は、熱リソグラフィを行う一方法として採用されるが、本発明においては、前記熱リソグラフィを行う方法として、ほかに、局所的に熱を加える方法、などを採用してもよい。これらの方法の中でも、レーザ光を照射する方法は、指向性、安定性の点で優れ、作製精度の点で好ましい。
【００３４】
−記録層及びパターン形成層の形成−
前記記録層及び前記パターン層の形成方法としては、特に制限はなく、目的に応じて適宜選択することができ、上述の通り、例えば、スパッタリング法などにより好適に形成することができる。
前記スパッタリング法による前記記録層又は前記パターン形成層の形成法としては、例えば、前記Ａ成分、前記Ｂ成分、及び前記Ｃ成分の各ターゲットを用意して、目的の混合比になるように同時にスパッタリングを行うコスパッタリング、前記Ａ成分及び前記Ｂ成分を両方含有するターゲットと、前記Ｃ成分のターゲットとを用意して、目的の混合比になるように同時にスパッタリングを行うコスパッタリング、前記Ａ成分、前記Ｂ成分及び前記Ｃ成分を同時に含む混合ターゲットを用意して、これをスパッタリングする方法、などが好適に挙げられる。
前記混合ターゲットは、前記Ａ成分の硫黄化合物、前記Ｂ成分の酸化珪素、前記Ｃ成分の各々の粉末を混合させて、焼結させることにより、容易に製造することができる。
【００３５】
−記録層及びパターン形成層の厚み−
前記追記型情報記録媒体における前記記録層の厚みとしては、特に制限はなく、目的に応じて適宜選択することができ、例えば、５〜３０ｎｍが好ましく、５〜２０ｎｍがより好ましい。
前記記録層の厚みが、５ｎｍ未満であると、データエラー率が大きくなることがあり、３０ｎｍを超えると、高いレーザ出力を必要とし、記録が不十分になることがある。
【００３６】
前記マスター基板における前記パターン形成層の厚みとしては、特に制限はなく、目的に応じて適宜選択することができ、例えば、２０〜６０ｎｍが好ましく、３０〜４０ｎｍがより好ましい。
前記パターン形成層の厚みが、２０ｎｍ未満であると、パターンのサイズにばらつきが生じることがあり、６０ｎｍを超えると、パターンに残渣（パターン以外の箇所に残る残膜）が生じることがある。
【００３７】
−基板−
前記追記型情報記録媒体における前記基板としては、特に制限はなく、目的に応じて適宜選択することができ、例えば、透明樹脂で形成された基板などが好適に挙げられる。ここで、前記透明樹脂としては、特に制限はなく、目的に応じて適宜選択することができ、ポリカーボネート、ポリメタクリル酸メチル、非晶質ポリオレフィンなどが好適に挙げられる。これらの中でも、ポリカーボネートが特に好ましい。なお、前記基板上には、特定の案内溝（ランド/グルーブ）が形成されている。
前記マスター基板における前記基板としては、特に制限はなく、公知のものの中から適宜選択することができ、例えば、石英基板、シリコン基板、強化ガラス基板などが好適に挙げられる。前記基板が、石英基板、シリコン基板であると、炭化珪素（ＳｉＣ）基板やチタニア基板よりもエッチングされ難く、低コストである点で有利である。なお、前記基板の種類に応じて、レーザ光の照射条件などを適宜選択することができる。
【００３８】
−利用乃至用途−
本発明の追記型情報記録媒体は、主にＣＤ−ＲやＤＶＤ−Ｒ、ＨＤ  ＤＶＤ（High-Definition  Digital  Versatile  Disc）、ＢＤ−Ｒ(Blu-ray  Disc-Recordable)の追記型記録媒体として利用可能である。また、本発明の情報記録媒体は、１枚の光記録媒体中に記録層を複数形成して記録容量を増加させる多層ディスクにも利用可能である。また、本発明の追記型情報記録媒体は、単層記録層内で狭トラックピッチ化などによる記録容量の増加させた単層ディスクにも利用可能である。
【００３９】
本発明のマスター基板は、光情報記録媒体用マスター円盤のほか、光学素子を製造するためのナノインプリント用マスター基板（元型、モールド）など、幅広い領域にて製造のマスター（マザー）となり、幅広い分野で好適に利用することができる。
前記マスター基板を実際に利用する方法としては、主に３種類ある。即ち、一つ目は、マスター基板そのもの、若しくはマスター基板に更に成膜を施すなどした後に、光学素子などに利用する方法である。二つ目は、マスター基板にニッケル（Ｎｉ）電気鋳造を行って、反転パターンを作製し、それから射出成型やエンボス加工、熱ナノインプリントなどの何らかの方法により大量生産を行う方法である。三つ目は、周期ピットをもつ混合材料薄膜をレジストとしてマスター基板までエッチングをした後、前記混合無機材料による層を除去して石英基板上にパターンを形成し、それを元型に光ナノインプリント若しくは２Ｐ（Photo-Polymerization）転写法により転写することも可能である。光ナノインプリントを行う場合には、紫外線照射を行うため、基板が透明である必要がある。
【実施例】
【００４０】
以下に本発明の実施例を説明するが、本発明はこれらの実施例に何ら限定されるものではない。
（実施例１）
実施例１の追記型光記録媒体の構造を図１に示す。図１は、本発明の追記型情報記録媒体（追記型光記録媒体）の一例を表す断面概略図であり、図１（ａ）は、レーザ光の照射による記録前の状態を表し、図１（ｂ）は、レーザ光の照射による記録後の状態を表す。なお、図１は、あくまでも簡易的な模式図であり、実際の厚み等とは対応しない。
実施例１の追記型光記録媒体においては、トラックピッチが０．３２μｍであり、記録マーク周期３００ｎｍにてＣＮＲ（Carrier  to  Noise  Ratio）が４５ｄＢであった。基板１は、トラックピッチ０．３２μｍのランドとグルーブの繰り返し凹凸をもつポリカーボネート製の基板である。その上に、反射層２としてＡｇを厚みが４０ｎｍとなるように、下部誘電体層３としてＺｎＳ・ＳｉＯ２（組成モル比８０：２０）を厚みが５０ｎｍとなるように、記録層４としてＺｎＳ・ＳｉＯ２・ＺｎＴｅ記録層（組成モル比７０：２０：１０）を厚みが１５ｎｍとなるように、上部誘電体層５としてＺｎＳ・ＳｉＯ２（組成比モル８０：２０）を厚みが４０ｎｍとなるように、光透過性の保護層６としてアクリル樹脂を厚みが１００μｍとなるように、この順に積層されている。
実施例１の追記型光記録媒体に対し、光ピックアップを用いてレーザ光を記録層４に対して照射すると、図１（ｂ）に示すような、記録層４に空隙からなる記録マーク７を形成することができ、情報を記録することができる。
【００４１】
実施例１の追記型光記録媒体は、以下のようにして製造した。即ち、まず、トラックピッチ０．３２μｍのランドとグルーブとの繰返し凹凸を有するポリカーボネート製の基板１を、スタンパを用いて射出成型法により作製した。その後、基板１上に、スパッタリング装置（装置：芝浦メカトロニクス製、ＣＦＳ−８ＥＰ）を用いて、反射層２（Ａｇ、厚み４０ｎｍ）、下部誘電体層３（ＺｎＳ・ＳｉＯ２、組成モル比８０：２０、厚み５０ｎｍ）、記録層４（ＺｎＳ・ＳｉＯ２・ＺｎＴｅ、組成モル比７０：２０：１０、厚み１５ｎｍ）層、上部誘電体層５（ＺｎＳ・ＳｉＯ２、組成モル比８０：２０、厚み４０ｎｍ）をスパッタリングにより、この順に形成（積層）した。その後、誘電体層５上に、アクリル樹脂をスピンコートし、紫外線照射による硬化を行い、保護膜６（光透過性、厚み１００μｍ）を形成した。
【００４２】
実施例１の追記型情報記録媒体への記録と再生とを以下のようにして行った。即ち、図４（ｂ）に示すように、光ピックアップを有するレーザ光照射装置により、対物レンズ１２（レンズＮＡ：０．８５）により集光された青色波長レーザ光（波長：４０５ｎｍ）を記録層４の表面に、保護層６側からフォーカスし、設定した記録ストラテジ（記録時のレーザ光の発光波形制御）に沿ってマルチパルスによりレーザ光を変調し、ランダムデータを記録した。
また、同様に前記光ピックアップを用いて、レーザ光（波長：４０５ｎｍ）を連続照射して再生を行い、信号を観測することにより、実施例１の追記型光記録媒体の記録層４に記録された、前記ランダムデータに基づく情報を再生し、実施例１の追記型光記録媒体の機能乃至性能を確認した。
【００４３】
記録後の追記型光記録媒体の記録層４に形成された前記記録マークを、原子間力顕微鏡（ＡＦＭ）を用いて表面形状を調べたところ、前記記録マークが形成された箇所においては、空隙と膨張とが存在していることが観測された。前記膨張の場合、内部に微小な空隙が生じていた。これらの空隙乃至膨張は、いずれも記録層４にレーザ光を照射して行った記録後に生じたものであり、これらの空隙乃至膨張の有無によって、記録層４の反射率が記録前後で変化し、記録層４に上記ランダムデータに基づく情報が記録されていること、そして、この情報は再生可能であることが確認された。
【００４４】
ここで、実施例１の追記型光記録媒体の記録層４に形成された記録マーク中に存在する前記空隙乃至前記膨張について観察するために、以下の実験を行った。
即ち、観察を行う試料として、ポリカーボネート製の基板１上に、記録層４としてのＺｎＳ・ＳｉＯ２・ＺｎＴｅ（組成モル比７０：２０：１０、厚み４０ｎｍ）を、スパッタリング装置（装置：芝浦メカトロニクス製、ＣＦＳ−８ＥＰ）を用いてスパッタリングにより形成したものを用意した。そして、この試料における記録層４に対し、レーザ光をパルス照射（レーザ光の波長４０５ｎｍ、対物レンズＮＡ：０．８５）を行った。前記パルス照射は、４００ｎｍ間隔で、線速は４．５ｍ／ｓｅｃである。このときの前記試料の表面（記録層４）に形成された前記記録マークの走査型電子顕微鏡（ＳＥＭ）写真が図２である。追記型光記録媒体の状態では、記録層４上に保護層６などが積層されており、この状態では、記録層４の表面状態の観察が難しいため、ここでは上記試料を作製して記録層４に形成された記録マークの観察を行ったものである。図２（ａ）は、レーザ光の照射強度を６ｍＷとした場合のＳＥＭ写真であり、図２（ｂ）は、レーザ光の照射強度を７ｍＷとした場合のＳＥＭ写真である。図２（ｂ）においては、ほぼすべてのレーザ光の照射位置に直径８０ｎｍほどの穴９が形成されていた。図２（ａ）においては、レーザ照射部８は膨張状態であり、その内部には空隙が形成されていた。これらの状態は、ＡＦＭ測定や透過電子顕微鏡（ＴＥＭ）でも同様に確認された。このような膨張（状態）や空隙が、本発明の追記型情報記録媒体における、反射率変化に寄与しているものと推測された。なお、レーザ光のスポット径は４００ｎｍ程度であるが、本発明の追記型情報記録媒体では、それよりも充分小さな直径８０ｎｍの穴を形成できる点が利点である。
【００４５】
実施例１の追記型情報記録媒体における記録層４を構成する前記混合無機材料は、前記Ａ成分の硫黄化合物としてＺｎＳ（硫化亜鉛）を含み、前記Ｂ成分の酸化珪素としてＳｉＯ２（二酸化珪素）を含み、前記Ｃ成分としてＺｎＴｅ（テルル化亜鉛）を含む。
ここで、実施例１の追記型情報記録媒体における記録層４の厚みと同じ厚みである１５ｎｍのＺｎＳ・ＳｉＯ２（組成モル比５０：５０〜９０：１０）の光透過率は、ほぼ１００％である。即ち、このＺｎＳ・ＳｉＯ２は、記録層４を構成する前記混合無機材料から前記Ｃ成分であるＺｎＴｅを除いたものに等しい。このＺｎＳ・ＳｉＯ２の可視光領域における光透過率は、前記Ｃ成分であるＺｎＴｅを添加することにより低下することがわかった。具体的には、可視光領域における光透過率は、ＺｎＳ・ＳｉＯ２（Ａ成分・Ｂ成分のみ）で形成した層と、ＺｎＳ・ＳｉＯ２・ＺｎＴｅ（混合無機材料：Ａ成分・Ｂ成分・Ｃ成分）で形成された層とについて、同一の厚みの場合に比較したところ、ＺｎＴｅの割合が高くなるほど、全体の透過率が低下した一方（１００％から６０％に低下）、光吸収能が高くなっていることがわかった（消衰係数ｋが１０−１台〜１０−３台に向上）。なお、前記光吸収能は、分光エリプソメータを用いて測定した。
【００４６】
なお、前記ＺｎＳ・ＳｉＯ２（モル比８０：２０）の消衰係数ｋは、波長４０５ｎｍにて、ほぼ１×１０−３である。一方、前記混合無機材料で形成された記録層４の消衰係数ｋは、波長４０５ｎｍにて１×１０−１程度である。よって、実施例１では、前記記録層に前記Ｃ成分を添加した結果、消衰係数ｋを１×１０−１程度にすることができ、青色半導体レーザ光の吸収を容易にさせることが可能となったことがわかった。消衰係数ｋは、エリプソメータ（ジェー・エー・ウーラムジャパン製、ＶＡＳＥ）を用いて測定した。
【００４７】
（実施例２）
図１に示す実施例１の追記型情報記録媒体では、記録層４が下部誘電体層３及び上部誘電体層５で挟まれた構成であるのに対し、図３に示す実施例２の追記型情報記録媒体では、下部誘電体層３及び上部誘電体層５が存在せず、記録層４が基板１上に形成され、記録層４上に保護層６が直接形成されている。また、記録層４の厚みが、実施例１では１５ｎｍでったのが、実施例２では４０ｎｍに変更されている。図３（ａ）は、実施例２の追記型情報記録媒体の概略平面図であり、図３（ｂ）は、実施例２の追記型情報記録媒体の断面概略図である。
実施例１の追記型情報記録媒体の方が、実施例２の追記型情報記録媒体に比べて、記録層４が下部誘電体層３及び上部誘電体層５に挟まれている構造を有し、信頼性に優れるが、実施例２の追記型情報記録媒体でも、実施例１の追記型情報記録媒体と同様にして、記録層４に前記ランダムデータに基づく情報を記録及び再生が可能であるかを確認したところ、実施例１の追記型情報記録媒体と同様に記録・再生が可能であることが確認できた。
【００４８】
（実施例３）
実施例３では、光情報記録媒体用のマスター基板（円盤）を作製した。図４（ａ）には、実施例３で作製したマスター基板の平面図を示した。図４（ａ）に示すように、薄膜１０上に記録ピット１１が形成されている。トラックピッチは０．３２μｍであり、最短ピットサイズは１５０ｎｍである。基板は石英基板を用いた。実施例３で得られた石英製のマスター基板を用いれば、光ディスク射出成型用スタンパ、さらには光情報記録媒体を大量生産できる。以下に、図４（ａ）のマスター基板の作製方法を、図４（ｂ）を参照しながら説明する。図４（ｂ）は、垂直方向から模式的に示した図である。対物レンズ１２でフォーカスされたレーザ光１３が石英基板１４上に形成した前記パターン形成層である薄膜１０に照射されることで記録ピット１１（凹状パターン（穴乃至窪み））が形成される。
【００４９】
ここで、マスター基板の作製方法を示す。まず、表面精度の高い石英基板を用意した。その後、スパッタリング装置（装置：芝浦メカトロニクス製、ＣＦＳ−８ＥＰ）を用いてＺｎＳ・ＳｉＯ２・Ｚｎ（混合無機材料、Ａ成分：Ｂ成分：Ｃ成分（組成モル比）＝５４：１３：３３）で形成したパターン形成層をＲＦスパッタリングにより４０ｎｍの厚みに形成した。この層が微細なパターンが形成される前のパターン形成層である。
次に、図４（ｂ）のように、レーザ光照射装置（シバソク製、ＬＡ３３０）により、対物レンズ１２（レンズＮＡ：０．８５）により集光された青色波長レーザ光１３（波長：４０５ｎｍ）を前記パターン形成層にフォーカスし、マルチパルスによりレーザ光を変調し、ランダムデータを記録した。この工程により、前記パターン形成層のレーザ光の照射箇所に、穴状のピット（凹状パターン）が形成できた。原子間力顕微鏡（ＡＦＭ）及び走査電子顕微鏡（ＳＥＭ）により、前記ピットの形成を確認し、その深さは約４０ｎｍであることが確認された。これは、前記混合無機材料で形成された前記パターン形成層の厚みに対応していた。エリプソメータ（ジェー・エー・ウーラムジャパン製、ＶＡＳＥ）による測定では、前記混合無機材料で形成されたパターン形成層の消衰係数ｋは、１×１０−１程度であった。
【００５０】
前記パターン形成層に前記ピットが形成された石英基板は、光ディスク射出成型用スタンパのマスター基板として利用できる。次に、実際に実施例３のマスター基板を元に、Ｎｉ電気鋳造を行い、Ｎｉスタンパを作製した。その後、Ｎｉスタンパを用いて射出成型若しくは２Ｐ転写（Photo-Polymerization）によりＢＤ−ＲＯＭ基板を作製した。なお、ここでは、Ｎｉ電気鋳造を行ったが、ＲＩＥ（Reactive  Ion  Etching）装置に設置し、ＣＦ４ガスによるエッチングを行い、石英基板上に形状を反映させてからＮｉ電気鋳造を行ってもよい。図５に、石英表面に記録ピット１５が形成された石英基板１４の断面模式図を示す。記録ピット１５は、ＺｎＳ・ＳｉＯ２・Ｚｎ（混合無機材料、Ａ成分・Ｂ成分・Ｃ成分）で形成された前記パターン形成層に形成されていた。図５の石英基板１４は、このパターン形成層をＲＩＥエッチング及びフッ化水素酸により除去（ＳｉＯ２がフッ化水素酸によりエッチングされる）し、アルゴンガスを用いて更に残留物の除去することにより、作製することができた。
【００５１】
（実施例４）
光情報記録媒体用のマスター基板を作製した。図４（ａ）に、マスター基板の表面模式図を示す。図４（ａ）に示すように、薄膜１０上に記録ピット１１が形成されている。トラックピッチは０．３２μｍであり、最短ピットサイズは１５０ｎｍである。基板材質は石英である。石英製のマスター基板を元に、光ディスク射出成型用スタンパ、さらには光情報記録媒体を作製できる。
【００５２】
図４（ａ）のマスター基板の作製方法を、図４（ｂ）を参照しながら説明する。図４（ｂ）は、断面概略図である。対物レンズ１２でフォーカスされたレーザ光１３が石英基板１４上の薄膜１０（パターン形成層）に照射されることで記録ピット１１が形成される。まず、表面精度の高い石英基板を用意した。その後、スパッタリング装置（装置：芝浦メカトロニクス製、ＣＦＳ−８ＥＰ）を用いてＺｎＳ・ＳｉＯ２・ＡｇＩｎＳｂＴｅ（混合無機材料、Ａ成分・Ｂ成分・Ｃ成分（組成モル比）＝５４：１３：３３）で形成したパターン形成層をＲＦスパッタリングにより、石英基板上に、４０ｎｍの厚みにて形成した。この層を前記パターン形成層とした。ここで、ＡｇＩｎＳｂＴｅの組成比は６：０．７：２５．１：６８．２である（Ａｇ6Ｉｎ0.7Ｓｂ25.1Ｔｅ68.2）。以下、簡略のためＡｇＩｎＳｂＴｅとする。組成比は必ずしもこの値以外でも構わない。
次に、図４（ｂ）のようにレーザ光照射装置により、対物レンズ１２（レンズＮＡ：０．８５）により集光された青色波長レーザ光１３（波長：４０５ｎｍ）を前記パターン形成層にフォーカスし、マルチパルスによりレーザ光を変調し、ランダムデータを記録した。この工程により、前記パターン形成層のレーザ光の照射箇所に穴状のピット（凹状パターン）が形成された。原子間力顕微鏡（ＡＦＭ）及び走査電子顕微鏡（ＳＥＭ）により該ピット（凹状パターン）の形成を確認し、その深さは約４０ｎｍであり前記パターン形成層の厚みに対応していた。前記混合無機材料で形成された前記パターン形成層の消衰係数ｋは、１×１０−１程度であった。
【００５３】
このようにピットが形成された石英基板は、光ディスク射出成型用スタンパのマスター基板として利用できる。実際に本発明によるマスター基板を元にニッケル（Ｎｉ）電気鋳造を行い、Ｎｉスタンパを作製した。その後、Ｎｉスタンパを用いて射出成型若しくは２Ｐ転写（Photo-Polymerization）により読み取り専用媒体（ＲＯＭ）を作製した。
【００５４】
この実施例では、前記Ａ成分の（ＺｎＳ）及び前記Ｂ成分の（ＳｉＯ２）に添加混合する、前記Ｃ成分として、ＡｇＩｎＳｂＴｅを用いた。前記ＡｇＩｎＳｂＴｅは、四元系混合無機材料であり、このような前記Ｃ成分によっても、前記パターン形成層に穴（ピット）が形成可能であり、マスター基板を作製できたことは、光吸収能を付加するような材料（金属・半金属若しくは半導体の無機材料）を前記Ｃ成分とし、前記混合無機材料における光吸収能に対応するレーザ光の照射条件を適宜選択すれば、マスター基板の作製が可能であることを意味する。
【００５５】
（実施例５）
ここでは、光学無反射膜（反射防止膜）用のマスター基板を作製した。図６に光学無反射膜用のマスター基板の模式図を示す。図６（ａ）は、上面図であり、模式的にパターンを示しており、円形のピット１７の周期構造からなる。図６（ｂ）は、断面図である。周期は３００ｎｍ、空隙直径は約８０ｎｍ、膜厚は約２０ｎｍである。基板は石英基板であり、前記混合無機材料によるパターン形成層１６が形成されている。石英基板１８上に形成された前期パターン形成層の周期構造の材質（混合無機材料）は、ＺｎＳ・ＳｉＯ２・Ｚｎ（６８：１７：１５）である。周期構造による周期性構造物が存在しない、同厚みの石英基板のみの場合と比較して、波長４００〜６００ｎｍ近傍の波長の光透過率を上昇させ、１００％に近づけるための光学無反射膜を形成するマスター基板となる。これは、微小構造体による周期性構造がモスアイ構造となり、反射を抑制し、光を透過させるためである。マスター基板そのものを光学無反射膜として利用することも可能であるが、それを元型としてＮｉ電気鋳造等を通して多数複製した方が量産化には適している。光学無反射膜は、透過投影スクリーン、プロジェクターディスプレイなどの偏光板、太陽電池などに利用される。
【００５６】
以下に作製方法を示す。まず、石英基板１８に、ＺｎＳ・ＳｉＯ２・Ｚｎ（組成モル比６８：１７：１５）の薄膜１６（パターン形成層）を形成した後、ＸＹステージに設置し、対物レンズ（Ｎ.Ａ.：０．８５）でフォーカスした青色レーザ光（波長：４０５ｎｍ）を前記薄膜１６（パターン形成層）に照射した。同パルス光を一定間隔（周期３００ｎｍ）で照射すること（レーザパワー１１ｍＷ）により、周期ピットを形成した。ウェハーで作製した後は、ダイシングによる数ｍｍ角への分割、及び不純物除去のための洗浄を経て、素子とした。
【００５７】
図７は、周期ピットが形成されたパターン形成層を有する石英基板を用いて、石英基板までエッチングを行った石英基板１８の断面模式図である。石英基板１８上にパターン１９が形成されている。混合無機材料による膜が形成されたままでも光学無反射膜として利用できるが、基板と薄膜の材質が異なると、光学無反射膜としての効果が薄れることや、後のダイシング工程で剥離が生じて歩留まりが低くなる点から、石英基板１８までエッチングし、ピット（パターン）を該石英基板に転写にして複製を行った。石英基板１８の表面に形成されるパターン１９（ピット）の形状は、基本的にマスク（レジスト）となるＺｎＳ・ＳｉＯ２・Ｚｎ（組成モル比６８：１７：１５）の構造体の形状にかなり近い形状となった。なお、この場合、ＣＦ４に対して、ＺｎＳ・ＳｉＯ２・Ｚｎ（組成モル比６８：１７：１５）の構造体のエッチングレートは充分遅いため、高アスペクト比（横の長さと比較して縦の長さが大きい）の形状も作製することができるという利点がある。
【００５８】
（実施例６）
図８は、ＺｎＳ・ＳｉＯ２・Ａｇ（組成モル比７２：１８：１０）からなる混合ターゲットを用いて、ポリカーボネート製の基板上に、厚み４０ｎｍの薄膜２０をスパッタリング成膜した後に、レーザ光（波長：４０５ｎｍ、ＮＡ：０．８５）の照射を行った試料の表面ＳＥＭ写真である。図８（ａ）は、レーザパワー８ｍＷの場合である。薄膜２０中に、膨張箇所２１が生じていた。図８（ｂ）は、レーザパワー９ｍＷの場合である。直径８０ｎｍ程度の穴２２が生じていた。混合ターゲットを形成できる材料であれば、本発明で容易に利用可能であり、多くの金属・半金属、半導体にて混合ターゲットを作製することができるので、有利である。
【００５９】
また、ここで、前記Ｃ成分として、Ａｇに代えて、ＺｎＯのように青色レーザに対する透過率が他の元素と比較して大きい材料を用い、具体的にはＺｎＴｅ・ＺｎＯを用い、ＺｎＳ・ＳｉＯ２・ＺｎＴｅ・ＺｎＯ（６４：１８：１０：８）として上述同様にレーザ光を照射した場合、端部がきれいな穴を形成することができた。更に、前記Ｃ成分として、Ａｇに代えて、ＩｎＳｂ、ＡｇＩｎＳｂＴｅ、ＧｅＳｂＴｅを用いて、上述同様にレーザ光を照射した場合にも、ピットが形成できたことを確認した。
【産業上の利用可能性】
【００６０】
本発明の追記型情報記録媒体は、主にＣＤ−ＲやＤＶＤ−Ｒ、ＨＤ  ＤＶＤ（High-Definition  Digital  Versatile  Disc）、ＢＤ−Ｒ(Blu-ray  Disc-Recordable)の追記型記録媒体として利用可能である。また、本発明の情報記録媒体は、１枚の光記録媒体中に記録層を複数形成して記録容量を増加させる多層ディスクにも利用可能である。また、本発明の追記型情報記録媒体は、単層記録層内で狭トラックピッチ化などによる記録容量の増加させた単層ディスクにも利用可能である。
本発明のマスター基板は、読取り専用媒体（ＲＯＭ:Read  Only  Memory）用やナノインプリント用のマスター基板として、低コストで情報記録媒体を製造するのに好適に利用可能である。
【図面の簡単な説明】
【００６１】
【図１】図１は、光情報記録媒体（実施例1）の概略図であり、図１（ａ）は、記録前の垂直断面図であり、図１（ｂ）は、記録後の垂直断面図である。
【図２】図２は、記録層にレーザ光の照射を行った試料の上面から走査型電子顕微鏡写真であり、図２（ａ）は、レーザ光の照射パワーが６ｍＷの場合であり、図２（ｂ）は、レーザ光の照射パワーが７ｍＷの場合である。
【図３】図３は、記録層に保護層を有しない光情報記録媒体の概略図であり、図３（ａ）は、その上面模式図であり、図３（ｂ）は、その垂直断面模式図である。
【図４】図４は、マスター基板の概略とその作製工程を示す図であり、図４（ａ）は、マスター基板の上面模式図であり、図４（ｂ）は、レーザ照射を垂直方向に模式的に見た図である。
【図５】図５は、石英からなるマスター基板の概略図である。
【図６】図６は、光学無反射膜の模式図であり、図６（ａ）は、その上面図であり、図６（ｂ）は、その断面図である。
【図７】図７は、石英からなる光学無反射膜の概略図である。
【図８】図８は、混合無機材料で形成した層にレーザ光の照射を行った試料の上面から走査型電子顕微鏡写真であり、図８（ａ）は、レーザ光の照射パワーが８ｍＷの場合であり、図８（ｂ）は、レーザ光の照射パワーが９ｍＷの場合である。
【符号の説明】
【００６２】
１      基板（ポリカーボネート製）
２      反射層
３      下部誘電体層
４      記録層
５      上部誘電体層
６      保護層
７      記録マーク
８      膨張
９      穴
１０    基板（石英製）上の薄膜
１１    基板（石英製）上の記録ピット
１２    対物レンズ
１３    レーザ光
１４    基板（石英製）
１５    基板（石英製）上の記録ピット
１６    混合無機材料による薄膜
１７    周期ピット
１８    基板（石英製）
１９    基板（石英製）上の周期ピット
２０    混合無機材料による膜
２１    膨張
２２    穴
【図１】
2008234752.tif 000003
【図２】
2008234752.tif 000004
【図３】
2008234752.tif 000005
【図４】
2008234752.tif 000006
【図５】
2008234752.tif 000007
【図６】
2008234752.tif 000008
【図７】
2008234752.tif 000009
【図８】
2008234752.tif 000010